(57)【要約】  【課題】  脱塩素化が困難な柱上変圧器中絶縁油に微量混入されるＰＣＢを、安全に大量に脱塩素化して無毒化することができ、より低コストで実用上可能な脱塩素化方法を提供する。  【解決手段】  ポリ塩化ビフェニール（ＰＣＢ）を微量含有する柱上変圧器の絶縁油に水素供与体、アルカリ化合物及び無機系触媒を合計で５〜３０ｗｔ％（対絶縁油）添加し、撹拌しながら常温（−１５〜６０℃）で放置する事により脱塩素化する。【選択図】  なし【特許請求の範囲】
【請求項１】
ポリ塩化ビフェニールを微量含有する柱上変圧器の絶縁油に水素供与体、アルカリ化合物及び無機系触媒を添加し、撹拌しながら常温（−１５〜６０℃）で放置する事により脱塩素化することを特徴とするポリ塩化ビフェニールの脱塩素化方法。
【請求項２】
前記水素供与体、アルカリ化合物及び無機系触媒の合計添加量が、絶縁油量の５〜３０ｗｔ％であり、かつ、柱上変圧器上部の隙間に収容可能な量であることを特徴とする請求項１に記載のポリ塩化ビフェニールの脱塩素化方法。
【請求項３】
前記撹拌方法は、柱上変圧器容器の振とう又は内部の攪拌による方法であることを特徴とする請求項１又は２に記載のポリ塩化ビフェニールの脱塩素化方法。
【請求項４】
前記水素供与体が、複素環式化合物、アミン系化合物、アルコール系化合物、ケトン系化合物及び脂環式化合物からなる群から選ばれた少なくとも一つの化合物であることを特徴とする請求項１〜３のいずれかに記載のポリ塩化ビフェニールの脱塩素化方法。
【請求項５】
前記アルカリ化合物が、苛性ソーダ、苛性カリ、ナトリウムアルコキシド、カリウムアルコキシド及び水酸化カルシウムからなる群から選ばれた少なくとも一つの化合物であることを特徴とする請求項１〜４のいずれかに記載のポリ塩化ビフェニールの脱塩素化方法。
【請求項６】
前記無機系触媒が、炭素結晶化合物及び金属担持炭素化合物からなる群から選ばれた少なくとも一つの化合物であることを特徴とする請求項１〜５のいずれかに記載のポリ塩化ビフェニールの脱塩素化方法。
【請求項７】
さらに、芳香族炭化水素を添加することを特徴とする請求項１〜６のいずれかに記載のポリ塩化ビフェニールの脱塩素化方法。
【発明の詳細な説明】
【技術分野】
【０００１】
本発明は、柱上変圧器中のポリ塩化ビフェニール（以下ＰＣＢと略称することがある。）を脱塩素化して無害化する方法に関する。
【背景技術】
【０００２】
各種ハロゲン化有機化合物のなかでも、ＰＣＢは人体を含む生体に極めて有害であることから、１９７３年に特定化学物質に指定され、その製造、輸入、使用が禁止されている。しかし、その後適切な廃棄方法が決まらないまま数万トンのＰＣＢが未処理の状態で放置されている。ＰＣＢは、高温（３０〜７５０℃）分解では強毒性のダイオキシン類である塩素化ジベンゾ−ｐ−ダイオキシン（ＰＣＤＤ）とジベンゾフラン（ＰＣＤＦ）が副生することから、技術的にＰＣＢを安全に分解することが難しく、永年にわたりＰＣＢの安全で効率的な各種分解法が検討されている。
【０００３】
例えば、特開２００１−１９６４６号公報には、白金を担持した活性炭と芳香族塩素化合物（パラクロロフェノール）を含む混合系に、水素ガスを吹き込みながらマイクロ波を照射することにより、有害有機塩素化合物を脱塩素化する方法が提案されている（特許文献１参照）。
【０００４】
また、特開平６−２５６９１号公報には、ハロゲン化芳香族化合物を少量含む炭化水素油（ＰＣＢを含む回収トランス油）を、１，３−ジメチル−２−イミダゾリジノン（ＤＭＩ）を溶媒として、ナトリウムエトキシドやＮａＯＨ等のアルカリ物質の存在下で１００℃以上３００℃以下で加熱した後、炭化水素油を分離することにより、ハロゲン化芳香族化合物を除去する方法が提案されている（特許文献２参照）。
【０００５】
一方、特開平８−２６６８８８号公報には、芳香族ハロゲン化合物を、第２アルコール中で分解触媒とアルカリ化合物の存在下に、３０〜１００℃に加熱して分解する方法が提案されている（特許文献３参照）。
【０００６】
更に、特開平４−２０２５００号公報(特許第１９８２０６６号)には、有機塩素化合物を含有する電気絶縁油にゼオライト・ニッケル触媒等の卑金属触媒を添加し、水素ガス雰囲気中、加熱温度条件下で水素化することにより、脱塩素化する方法が提案されている（特許文献４参照）。
【０００７】
【特許文献１】特開２００１−１９６４６号公報（請求項１、段落番号０００９）
【特許文献２】特開平６−２５６９１号公報（請求項１、請求項５、段落番号０００４、段落番号００１１等）
【特許文献３】特開平８−２６６８８８号公報（請求項１、段落番号００１１等）
【特許文献４】特開平４−２０２５００号公報（第２頁右下欄第７行〜第３頁左上欄第８行等）
【発明の開示】
【発明が解決しようとする課題】
【０００８】
しかしながら、上記特開２００１−１９６４６号公報記載の方法では、水素ガスを芳香族塩素系化合物を含む反応系に外部から供給する必要があり、実用的な手法としては好ましくない。また、特開平６−２５６９１号公報記載の方法で使用されている溶媒ＤＭＩは２０００円／ｋｇと高価であり、また、該方法では残存ＰＣＢ割合が多く、脱塩素化を十分行うためには反応時間を長くする必要があるため、ＰＣＢの大量処理には不向きである。一方、特開平８−２６６８８８号公報記載の方法では溶液を還流条件（７８℃）まで加熱する必要が有り、さらに、実際の柱上変圧器中絶縁油に微量混入されるＰＣＢの分解方法については一切言及していない。
【０００９】
また、特開平４−２０２５００号公報記載の方法では、水素添加が必須であり、水素を扱うための防爆装置等も必要とされるため実用的ではない。また、高温（１５０〜２５０℃）での反応であるため、副反応生成物が生成する可能性が高い。よって、安全に大量処理が可能で、かつ安価で分解処理が可能な方法の開発が望まれている。
【００１０】
そこで本発明は、前記従来の課題に鑑みてなされたものであり、脱塩素化が困難な柱上変圧器中絶縁油に微量混入されるＰＣＢを、安全に大量に脱塩素化して無毒化することができ、より低コストで実用上可能な脱塩素化方法を提供することを目的とする。
【課題を解決するための手段】
【００１１】
本発明者らは、前記課題を解決するため鋭意検討した結果、ＰＣＢを微量含有する絶縁油が入ったまま放置されている柱上変圧器の容器の隙間部分に有機系水素供与体を添加して、アルカリ化合物及び無機系触媒の存在下で攪拌することにより、外部から水素及び熱を供給することなくＰＣＢの脱塩素化が可能になることを見出し、本発明を完成するに至った。
【００１２】
すなわち、本発明は、ポリ塩化ビフェニール（ＰＣＢ）を微量含有する柱上変圧器の絶縁油に水素供与体、アルカリ化合物及び無機系触媒を添加し、撹拌しながら常温（−１５〜６０℃）で放置する事により脱塩素化することを特徴とするポリ塩化ビフェニールの脱塩素化方法を提供するものである。前記水素供与体、アルカリ化合物及び無機系触媒の合計添加量は、絶縁油量の５〜３０ｗｔ％であり、かつ、柱上変圧器上部の隙間に収容可能な量であることが好ましい。本発明によれば、外部から水素及び熱を供給することなくＰＣＢの脱塩素化が可能であるため、低コストで、安全に大量のＰＣＢを脱塩素化して無毒化することができる。さらに、添加する薬剤の量は絶縁油の量に対し、５〜３０ｗｔ％と柱上変圧器の隙間部分に入る量であるため、特別な反応容器を必要とせず、柱上変圧器を保管している貯蔵所等の現場で処理することをも可能としたものである。前記撹拌方法としては、柱上変圧器容器の振とう又は内部の攪拌による方法などを適用してもよい。
【００１３】
前記ポリ塩化ビフェニールの脱塩素化方法においては、前記水素供与体が、複素環式化合物、アミン系化合物、アルコール系化合物、ケトン系化合物及び脂環式化合物からなる群から選ばれた少なくとも一つの化合物であることが好ましい。水素供与体のなかでもこれらの有機系水素供与体の一種又は二種以上の混合物を使用することにより、ＰＣＢの脱塩素化効率を高めることができる。
【００１４】
また、前記ポリ塩化ビフェニールの脱塩素化方法においては、前記アルカリ化合物が、苛性ソーダ、苛性カリ、ナトリウムアルコキシド、カリウムアルコキシド及び水酸化カルシウムからなる群から選ばれた少なくとも一つの化合物であることが好ましい。アルカリ化合物のなかでもこれらの化合物の一種又は二種以上の化合物を使用することにより、ＰＣＢの脱塩素化効率を高めることができる。
【００１５】
また、前記ポリ塩化ビフェニールの脱塩素化方法においては、前記無機系触媒が、炭素結晶化合物及び金属担持炭素化合物からなる群から選ばれた少なくとも一つ化合物であることが好ましい。無機系触媒のなかでもこれらの化合物の一種又は二種以上の化合物を使用することにより、ＰＣＢの脱塩素化効率を高めることができる。
【００１６】
また、本発明のポリ塩化ビフェニールの脱塩素化方法においては、さらに芳香族炭化水素を添加してもよい。当該化合物を添加することにより、ＰＣＢの脱塩素化効率をより一層高めることができる。
【発明の効果】
【００１７】
以上説明した通り、本発明によれば、ＰＣＢを微量含有する柱上変圧器の絶縁油を、新たな反応容器を用意することなく常温、常圧で簡易に分解処理することができるので、柱上変圧器貯蔵所などの現場でそのまま脱塩素化処理を実施することができる。よって、実用的な規模で大量のＰＣＢを無毒化することが可能となるので、その実用的価値は大である。
【発明を実施するための最良の形態】
【００１８】
本発明の柱上変圧器中ＰＣＢの脱塩素化方法は、ＰＣＢを微量含有する絶縁油に水素供与体、アルカリ化合物及び無機系触媒を添加して撹拌し、常温で放置することを特徴とするものである。以下、本発明の詳細を説明する。
【００１９】
本発明で対象とするポリ塩化ビフェニールとしては、ビフェニール化合物に塩素原子が置換した化合物が含まれ、その置換塩素原子の数は１個〜１０個である。平均置換塩素原子数は、一般に２〜６個である。本発明では、これらのポリ塩化ビフェニールから選択された少なくとも一種を用いることができ、それぞれ単独で又は二種以上を任意に組合わせて使用することができる。
【００２０】
一般に、ポリ塩化ビフェニールは単一化合物として存在せずに、塩素原子の数や置換位置が異なる混合物として存在する。従って、塩素原子の数及び置換位置の組み合せからして２０９種の異性体が存在し、市販品には１００を越える異性体が存在している。
【００２１】
例えば、コプラナーＰＣＢとしては、３，４，４’，５−テトラクロロビフェニール、３，３’，４，４’−テトラクロロビフェニール、３，３’，４，４’，５−ペンタクロロビフェニール、３，３’，４，４’，５，５’−ヘキサクロロビフェニール、２，３，３’，４，４’−ペンタクロロビフェニール、２，３，４，４’，５−ペンタクロロビフェニール、２，３’，４，４’，５−ペンタクロロビフェニール、２’，３，４，４’，５−ペンタクロロビフェニール、２，３，３’，４，４’，５−ヘキサクロロビフェニール、２，３，３’，４，４’，５’−ヘキサクロロビフェニール、２，３’，４，４’，５，５’−ヘキサクロロビフェニール、２，３，３’，４，４’，５，５’−ヘプタクロロビフェニール等が挙げられる。
【００２２】
ＰＣＢは、通常ＰＣＢ単体の混合物として市販されており、これらがコンデンサやトランスに使用されている。その具体例としては、鐘淵化学（株）の  ＫＣ−２００（２塩化ビフェニール）、ＫＣ−３００（３塩化ビフェニール）、ＫＣ−４００（４塩化ビフェニール）、ＫＣ−５００（５塩化ビフェニール）、ＫＣ−６００（６塩化ビフェニール）や、三菱モンサイト（株）のアロクロール１２５４（５４％  Ｃｈｌｏｒｉｎｅ）等が挙げられる。
【００２３】
以下に一例として、市販品ＫＣ−３００の異性体の分布（重量％）を示す。
モノクロロビフェニール              若干
ジクロロビフェニール        １２．１０％
トリクロロビフェニール      ５４．９８％
テトラクロロビフェニール    ２７．０５％
ペンタクロロビフェニール      ４．７２％
ヘキサクロロビフェニール      １．０８％
ヘプタクロロビフェニール            若干
オクタクロロビフェニール              ０
ノナクロロビフェニール                ０
デカクロロビフェニール                ０
【００２４】
本発明において、「水素供与体」とは、ポリ塩化ビフェニールから発生したラジカルに対して、水素原子を供与することができる化合物を意味し、例えば、複素環式化合物、アミン系化合物、アルコール系化合物、ケトン系化合物、及び脂環式化合物等の有機系水素供与体等が挙げられる。これらの化合物はＰＣＢの脱塩素化効率に優れている。中でも、安全性の観点より、アルコール系化合物、ケトン系化合物、脂環式化合物が好ましく、特に、アルコール系化合物が好ましい。水素供与体は、単独で又は二種以上を任意に組合わせて使用することができる。
【００２５】
ここで、前記の複素環式化合物としては、例えば１，３−ジメチル−２−イミダゾリジノン（ＤＭＩ）等が挙げられる。
【００２６】
前記のアミン系化合物としては、例えばジメチルエチレンジアミン等が挙げられる。
【００２７】
前記のアルコール系化合物としては、脂肪族アルコール、芳香族アルコールのいずれであってもよく、直鎖又は分岐鎖を有する一価アルコールや多価アルコールを、制限なく用いることができる。アルコール系化合物の炭素数は１〜１２の範囲が好ましく、より好ましくは２〜９の範囲、さらに好ましくは３〜６の範囲である。前記アルコール系化合物の具体例としては、例えば、メタノール、エタノール、１−プロパノール、２−プロパノール、ｎ−ブタノール、ｓ−ブタノール、ｔ−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、１−オクタノール、２−オクタノール等の脂肪族アルコール、シクロプロピルアルコール、シクロブチルアルコール、シクロペンチルアルコール、シクロヘキシルアルコール、シクロヘプチルアルコール、シクロオクチルアルコール等の脂環式アルコール、エチレングリコール、プロピレングリコール、デカリンジオール等の多価アルコール等が挙げられる。これらの中でも、分解効率の点から２−プロパノール、シクロヘキサノールが特に好ましい。
【００２８】
前記のケトン系化合物としては、メチルエチルケトン、シクロヘキサノン、トリシクロドデカノン等が挙げられる。
【００２９】
前記の脂環式化合物としてはテトラリン、シクロヘキサン等が挙げられる。
【００３０】
本発明で用いるアルカリ化合物としては、ポリ塩化ビフェニールの脱塩素化反応を促進しうるものであれば制限なく使用することができるが、脱塩素化効率を高める観点より、苛性ソーダ、苛性カリ、ナトリウムアルコキシド、カリウムアルコキシド、水酸化カルシウム等が好ましく用いられる。中でも、コストやハンドリング性の観点より、苛性ソーダ、苛性カリが特に好ましい。アルカリ化合物は、単独で又は二種以上を任意に組合わせて使用することができる。
【００３１】
本発明で用いる無機系触媒としては、ポリ塩化ビフェニールの脱塩素化反応を促進しうるものであれば制限なく使用することができ、その種類は特に限定されない。無機系触媒は触媒寿命が長く、かつ、アルカリ化合物存在下でも安定であるため、有機系触媒よりも好適に用いられる。無機系触媒の好ましい具体例としては、脱塩素化効率を高める観点より、複合金属酸化物、炭素結晶化合物、金属担持炭素化合物及び金属酸化物等が好ましく用いられる。中でも、アルカリ性雰囲気で安全性が高い点より、炭素結晶化合物、金属担持炭素化合物が好ましく、特に金属担持炭素化合物が好ましい。無機系触媒は、単独で又は二種以上を任意に組合わせて使用することができる。
【００３２】
ここで、前記の炭素結晶化合物としては、グラファイト、カーボンナノチューブ（金属を含むものと含まないものの双方が含まれる）、フラーレン等が挙げられる。
【００３３】
また前記の金属担持炭素化合物としては、金属を担持した炭素化合物であれば制限なく用いることができ、その金属担持量は、触媒全量に対して１〜２０ｗｔ％、より好ましくは５〜１０ｗｔ％であるのがよい。担持される金属としては、例えば、鉄、銀、白金、ルテニウム、パラジウム、ロジウム等が挙げられ、脱塩素化効率を高める観点より、パラジウム、ルテニウム、白金が好ましい。金属担持炭素化合物の具体例としては、例えば、Ｐｄ／Ｃ（パラジウム担持炭素化合物）、Ｒｕ／Ｃ（ルテニウム担持炭素化合物）、Ｐｔ／Ｃ（白金担持炭素化合物）等が挙げられる。金属担持炭素化合物の粒子径は７５〜３００μｍが好ましく、３００μｍを超える場合は反応性が悪くなり、７５μｍ未満の場合はハンドリング性が悪くなる。より好ましくは１２５〜２５０μｍが望ましい。
【００３４】
本発明の方法で用いるアルカリ化合物／水素供与体／ポリ塩化ビフェニールの割合は、０．００１〜５／１０／０．０００００１〜１０（モル比）とすることが好ましい。アルカリ化合物のモル比が０．００１未満では分解反応が進まない。また、アルカリ化合物のモル比が５を超えると攪拌混合が難しくなる。また、ポリ塩化ビフェニールのモル比が０．０００００１未満でも反応は十分進むが、実用上意味がなく、ポリ塩化ビフェニールのモル比が１０を超えると、その脱塩素反応が不十分となる。前記三成分のモル比は、０．１〜３／１０／０．１〜５が好ましく、特に１〜３／１０／０．１〜１が好ましい。
【００３５】
また、無機系触媒の添加量は、反応溶液全量に対する重量比として、０．０００００１〜０．１とするのが好ましい。前記重量比が０．０００００１未満では水素発生量が少なくなるため脱塩素化が進行し難くなり、前記重量比が０．１を超えると反応系の撹拌混合が難しくなり、経済的にも不利となる。さらに好ましくは０．０００１〜０．０１が望ましく、特に、０．００１〜０．００２が望ましい。
【００３６】
本発明の脱塩素化方法では、ＰＣＢを微量含有する絶縁油に、上記の水素供与体、アルカリ化合物及び無機系触媒の他に、芳香族炭化水素を添加することもできる。芳香族炭化水素の添加は、ＰＣＢの脱塩素化の促進と、当該化合物添加による絶縁油の粘度上昇を抑えることができる点で好ましい。前記芳香族炭化水素としては、例えば、トルエン、エチルベンゼン、クメン、キシレン等が挙げられる。これらの芳香族炭化水素は、単独で又は二種以上を任意に組合わせて使用することができる。
【００３７】
本発明の方法で用いる薬剤（水素供与体、アルカリ化合物及び無機系触媒の合計）の添加量は、柱上変圧器上部の隙間に収容可能な量であればよく、その量は特に限定されないが、柱上変圧器の大きさや絶縁油量を考慮すると、絶縁油と等量以下の使用とするのが好ましく、より好ましくはＰＣＢを微量含有する絶縁油に対し、合計で５〜３０ｗｔ％であることが望ましい。５ｗｔ％未満ではＰＣＢの分解反応が不十分であり、３０ｗｔ％を超える添加量では、地震による揺れで絶縁油が容器外に溢れるおそれがあり、また、柱上変圧器容器内の絶縁油の攪拌効率が低下し、経済的にも不利となる。さらに、分解反応で大量のアセトンが副生することになり、好ましくないからである。特に好ましくは、１０〜３０ｗｔ％とするのが良い。
【００３８】
前記芳香族炭化水素の添加量は、ＰＣＢを微量含有する絶縁油に対し、５〜８０ｗｔ％が好ましく、より好ましくは５〜５０ｗｔ％が望ましい。５ｗｔ％未満ではＰＣＢの分解促進効果が不十分であり、８０ｗｔ％を超える場合は柱上変圧器上部の隙間に収容不可となる。特に好ましくは、１０〜３０ｗｔ％とするのが良い。
【００３９】
本発明において攪拌する場合、振とうによる外部からの攪拌、攪拌子による内部からの攪拌、超音波によるミクロ的な攪拌の三通りが考えられるが、いずれの方法を用いてもよい。振とうによる外部からの攪拌としては、例えば、柱上変圧器容器を、振動式攪拌機、振動台、振とう機等を用いて加振する方法（例えば、垂直および／または水平方向へ平行振動させる方法、回旋振動させる方法など）などが挙げられる。攪拌子による内部からの攪拌としては、例えば、攪拌羽根やマグネチックスターラー等の攪拌子を用いて柱上変圧器内部の絶縁油を攪拌する方法などが挙げられる。
【００４０】
振とうあるいは攪拌子による攪拌の場合、その回転数は５ｒｐｍ〜５００ｒｐｍの範囲とするのが好ましい。５ｒｐｍ未満では分解反応速度が遅くなり、５００ｒｐｍを超えると振とうのエネルギー効率が悪くなる。より好ましくは、２０ｒｐｍ〜２００ｒｐｍの範囲が望ましい。
【００４１】
攪拌する場合、連続攪拌、間欠攪拌のいずれの方法を採用してもよい。攪拌時間及び攪拌停止時間は、絶縁油中のＰＣＢ濃度、水素供与体、反応触媒等に応じて適宜に決定することができる。
【００４２】
反応時間は特に限定されないが、外部からの振とうによる攪拌の場合には、１時間〜９６時間、より好ましくは１時間〜４８時間が望ましい。１時間未満ではＰＣＢの分解反応が不十分であり、９６時間を超える反応時間では振とうの意味がない。さらに望ましくは５時間〜２４時間とするのがよい。一方、内部からの攪拌子による攪拌や超音波によるミクロ的な攪拌の場合には０．５日〜６ヶ月が望ましい。０．５日未満ではＰＣＢの分解反応が不十分であり、６ヶ月を超える反応時間では実用上意味がない。さらに望ましくは１日〜３ヶ月とするのがよい。
【００４３】
本発明の方法においては、上記の薬剤を柱上変圧器上部の隙間に添加し、攪拌後、常温（−１５〜６０℃）で放置する事によりＰＣＢの脱塩素化反応が進行するので、外部加熱は不要である。
【００４４】
本発明の方法によれば、柱上変圧器の絶縁油に５０ｐｐｍ以下程度の微量に含まれるＰＣＢが分解されるので、当該方法で分解されたビフェニール等を含有する絶縁油を柱上変圧器容器から回収することにより、トランス、コンデンサ等の絶縁油として再利用することができる。
【００４５】
本発明のＰＣＢを微量に含有する柱上変圧器の絶縁油の脱塩素化方法によれば、外部から水素ガスや熱を加える場合より若干遅い速度でＰＣＢが分解し脱塩素化される。その機構は明らかではないが、アルカリ化合物から提供されるアルカリ金属ラジカルがＰＣＢの脱ハロゲン化反応を促し、そこに水素供与体からの水素ラジカルが入り込むものと考えられる。分解速度が遅くとも柱上変圧器の貯蔵所等の敷地内であれば新たな反応容器等を用意せずとも放置するだけでＰＣＢを処理できる。
【実施例】
【００４６】
次に、本発明を実施例により具体的に説明するが、本発明は以下の実施例にのみ限定されるものではない。また、以下の実施例等において、特に言及する場合を除き、「質量％」及び「質量部」は、それぞれ「％」及び「部」と略記する。
【００４７】
（実施例１）
ＰＣＢ含有の絶縁油模擬油として、和光純薬製特級試薬のクメン１００ｍｌにＫＣ−４００（４塩化ビフェニール、鐘淵化学（株）製）を混ぜてＰＣＢ１０ｐｐｍの溶液としたものを三角フラスコに用意した。そこに、アルカリ物質として、日本曹達製ＫＯＨフレーク（９５％）を乳鉢ですりつぶして０．５ｇを、有機系水素供与体として和光純薬製イソプロピルアルコール２０ｍｌを、無機系触媒としてパラジウムを５ｗｔ％担持した８０−１００メッシュの活性炭（Ｐｄ／Ｃ：和光純薬製）０．２ｇを添加し、東京理化機械製の振とう機（ＥＹＥＬＡ３０１０型）で１００ｒｐｍで２４時間振とうさせた。実験は常温（約２５℃）で実施した。評価結果を表１に示す。
【００４８】
実験で用いたＫＣ−４００の異性体分布（重量％）を以下に示す。
モノクロロビフェニール        ０．０１％
ジクロロビフェニール          ０．４８％
トリクロロビフェニール      １７．４７％
テトラクロロビフェニール    ５１．４３％
ペンタクロロビフェニール    ２７．９２％
ヘキサクロロビフェニール      ２．５５％
ヘプタクロロビフェニール      ０．１４％
オクタクロロビフェニール            ０％
ノナクロロビフェニール              ０％
デカクロロビフェニール              ０％
【００４９】
（テトラクロロビフェニールの組成）２，３，４，５−テトラクロロビフェニール、２，３，４，６−テトラクロロビフェニール、２，２’，３，４−テトラクロロビフェニール、２，３，３’，４−テトラクロロビフェニール、２，３，４，４’−テトラクロロビフェニール、３，４，４’，５−テトラクロロビフェニール、３，３’，４，４’−テトラクロロビフェニールなどを主に含有。
【００５０】
（評価方法）
反応前後の溶液をＤＢ１（Ｊ＆Ｗサイエンティフィック製）をキャピラリーカラムとする（株）島津製作所製のガスクロマトグラフィー質量分析計ＱＰ５０５０（以下、「ＧＣ−ＭＳ」）にかけ、ＰＣＢのピーク面積の変化から脱塩素化（分解率）を確認した。同時に分解生成物であるビフェニールの量も計測した。絶縁油そのものを用いるときには、Ｓｅｐ−Ｐａｋ前処理を施してからＧＣ−ＭＳにかけた。
【００５１】
なお、脱塩素化反応の評価は以下の基準で行った。
○：良好（分解率９０％以上）、×：不良（分解率９０％未満）
【００５２】
【表１】
2005103220.tif 000002
【００５３】
表１の結果から実施例１では反応時間２４時間での結果であるが、ＰＣＢの大部分が消失し、分解生成物であるビフェニールが当量分生成していることが確認できた。
【００５４】
（実施例２）
ＫＣ−４００を１０ｐｐｍ含有する絶縁油７種４号１００ｍｌを三角フラスコに用意した。そこに、アルカリ物質として、日本曹達製ＫＯＨフレーク（９５％）を乳鉢ですりつぶして０．５ｇを、有機系水素供与体として和光純薬製イソプロピルアルコール２０ｍｌを、無機系触媒としてパラジウムを５ｗｔ％担持した８０−１００メッシュの活性炭（Ｐｄ／Ｃ：和光純薬製）０．２ｇを添加し、常温（約２５℃）にて、東京理化機械製の振とう機（ＥＹＥＬＡ３０１０型）で１００ｒｐｍで４日間振とうさせた後、１６日間静置した。
【００５５】
（実施例３〜５）
ＫＣ−４００を２ｐｐｍ含有する絶縁油７種４号１００ｍｌを三角フラスコに用意した。そこに、アルカリ物質として、日本曹達製ＫＯＨフレーク（９５％）を乳鉢ですりつぶして０．５ｇを、有機系水素供与体として和光純薬製イソプロピルアルコール２０ｍｌを、無機系触媒としてパラジウムを５ｗｔ％担持した８０−１００メッシュの活性炭（Ｐｄ／Ｃ：和光純薬製）０．２〜０．４ｇを添加し、東京理化機械製の振とう機（ＥＹＥＬＡ３０１０型）で１００ｒｐｍで４日間振とうさせた後、１６日間静置した。なお、実験は常温（約２５℃〜４０℃）で実施した。
【００５６】
（実施例６）
ＫＣ−４００を２ｐｐｍ含有する絶縁油７種４号１００ｍｌに、実施例４と同様のアルカリ物質０．５ｇ、有機系水素供与体２０ｍｌ及び無機系触媒０．４ｇを添加し、常温（約２５℃）にて、スターラーを用いて２００ｒｐｍで４日間強攪拌した後、１６日間静置した。
【００５７】
（実施例７）
ＫＣ−４００を２ｐｐｍ含有する絶縁油７種４号１００ｍｌに、実施例３と同様のアルカリ物質０．５ｇ、有機系水素供与体２０ｍｌ及び無機系触媒０．２ｇを添加し、更に、水３０ｍｇを添加した。これを、常温（約２５℃）にて、東京理化機械製の振とう機（ＥＹＥＬＡ３０１０型）で１００ｒｐｍで４日間振とうさせた後、１６日間静置した。
【００５８】
（実施例８）
ＫＣ−４００を２ｐｐｍ含有する絶縁油７種４号１００ｍｌを三角フラスコに用意した。そこに、アルカリ物質として、日本曹達製ＫＯＨフレーク（９５％）を乳鉢ですりつぶして０．５ｇを、有機系水素供与体として和光純薬製イソプロピルアルコール２０ｍｌを、無機系触媒としてパラジウムを５ｗｔ％担持した８０−１００メッシュの活性炭（Ｐｄ／Ｃ：和光純薬製）０．２ｇを添加し、更にトルエン１８．７５ｍｌを添加した。これを、常温（約２５℃）にて、東京理化機械製の振とう機（ＥＹＥＬＡ３０１０型）で１００ｒｐｍで３日間振とうさせた。その後、上記の無機系触媒（Ｐｄ／Ｃ）０．２ｇを追添加して攪拌した後、１７日間静置した。
【００５９】
（実施例９）
ＫＣ−４００を２ｐｐｍ含有する絶縁油７種４号１００ｍｌを三角フラスコに用意した。そこに、アルカリ物質として、日本曹達製ＫＯＨフレーク（９５％）を乳鉢ですりつぶして０．５ｇを、有機系水素供与体として和光純薬製イソプロピルアルコール２０ｍｌを、無機系触媒としてパラジウムを５ｗｔ％担持した８０−１００メッシュの活性炭（Ｐｄ／Ｃ：和光純薬製）０．２ｇを添加し、更に、水３０ｍｇとトルエン１８．７５ｍｌを添加した。これを、常温（約２５℃）にて、東京理化機械製の振とう機（ＥＹＥＬＡ３０１０型）で１００ｒｐｍで３日間振とうさせた。その後、上記の無機系触媒（Ｐｄ／Ｃ）０．２ｇを追添加して攪拌した後、１７日間静置した。
【００６０】
実施例２〜９の実験条件、評価結果を表２にまとめて示す。
【００６１】
【表２】
2005103220.tif 000003
【００６２】
表２の結果から、経日によりＰＣＢが消失することが確認できた。また、触媒添加量の増加、分解処理温度の上昇、攪拌力の増大により、ＰＣＢの分解が速くなることがわかった。また、トルエン等の芳香族炭化水素を添加した場合（実施例８）は、トルエン無添加の場合（実施例４）に比べてＰＣＢの分解が速いことがわかった。
【００６３】
さらに表２の結果から、水存在下でもＰＣＢの分解が進行することが確認できた。従って、長期間使用された柱上変圧器容器に雨水等が混入している場合であっても、問題なくＰＣＢの脱塩素化が可能であることが確認できた。